실시 예 1 에서 얻 어 진 폴리에틸렌 테레프탈 레이트 제 편광 필름 [ 유리 전이 온도 70 . 7 ℃]( 두께 140 ㎛) 을 미리 오븐 안 140 ℃ 에서 15 분 간 열처리 하 고 , 다음 으로 , 열 프레스 법 으로 부형 온도 160 ℃ 에서 6 C ( 커브 ) 의 만곡 형상 으로 부형 했 다 . 편광 필름 을 몰드 의 크기 에 맞추 어 절단 한 후 , 플라 즈 마 조사 표면 개질 장치 ( PS - 601 SW 형 : 웨지 가 부시 키 가 이샤 제 ) 를 이용 하 여 편광 막 의 표면 과 이면 을 각 20 초간 플 라즈 마 조사 하 고 , 메탄올 로 세정 후 풍건 하 여 편광 필름 을 작성 했 다 . 이것 을 , 편광 렌즈 성형 용 의 주형 ( 전면 6 C / 후면 6 C 유리 몰드 세트 중심 두께 12 mm ) 내 에 끼워 넣 어 설치 했 다 . 또한 실시 예 2 와 마찬가지 로 주입 용 모노머 혼합물 을 주입 하 여 , 오븐 안 에서 16 시간 에 걸쳐 25 ℃ 에서 100 ℃ 까지 승 온 하 고 그 후 100 ℃ 에서 10 시간 유지 , 서서히 냉각 시킨 후 , 오븐 으로부터 렌즈 주형 용 주형 을 꺼냈 다 . 렌즈 주형 용 주형 으로부터 렌즈 를 이 형 하 고 , 115 ℃ 에서 2 시간 어 닐 하 여 세미 피 니 쉬 렌즈 형상 의 편광 렌즈 를 얻 었 다 . 그 후 , 뒷면 을 절삭 연마 하 여 - 6 D 형상 의 렌즈 로 하 였 다 .